(57)【特許請求の範囲】
【請求項１】
現像ロール，帯電ロール，転写ロール，給紙ロール，クリーニングブレード，帯電ブレード，層形成ブレードおよび転写ベルトのいずれか一つの電子写真装置用部材に用いられる硬化性ゴム組成物であって、イソプレンゴムもしくはイソプレン−ブタジエン共重合ゴムからなる分子鎖に、下記の珪素原子含有基（Ａ）が少なくとも１つ結合されてなる不飽和ポリマーを主成分とすることを特徴とする電子写真装置用部材用硬化性ゴム組成物。
（Ａ）水酸基または加水分解性基が結合された珪素原子を有し、シロキサン結合を形成することにより架橋しうる珪素原子含有基。
【請求項２】
上記分子鎖が、スチレンから誘導される構造単位を有するものである請求項１記載の電子写真装置用部材用硬化性ゴム組成物。
【請求項３】
上記珪素原子含有基（Ａ）が、下記の一般式（１）で表される基である請求項１または２記載の電子写真装置用部材用硬化性ゴム組成物。
【化１】
0003985477.tif 000010
【請求項４】
上記一般式（１）中、Ｘが、水素原子、水酸基、アルコキシ基、アシルオキシ基、ケトキシメート基、アミノ基、アミド基、アミノオキシ基、メルカプト基またはアルケニルオキシ基である請求項３記載の電子写真装置用部材用硬化性ゴム組成物。
【請求項５】
シラノール縮合触媒を含有する請求項１〜４のいずれか一項に記載の電子写真装置用部材用硬化性ゴム組成物。
【請求項６】
液状ポリマーを含有する請求項１〜５のいずれか一項に記載の電子写真装置用部材用硬化性ゴム組成物。
【請求項７】
上記液状ポリマーが、上記（Ａ）に示す珪素原子含有基を持たない液状天然ゴム、液状エチレン−プロピレン−ジエンゴム、液状アクリロニトリルブタジエンゴム、液状アクリル系エラストマー、液状ポリエステル、液状ポリエーテルおよび液状ポリイソブチレンからなる群から選ばれた少なくとも一つである請求項６記載の電子写真装置用部材用硬化性ゴム組成物。
【請求項８】
電子導電剤を含有する請求項１〜７のいずれか一項に記載の電子写真装置用部材用硬化性ゴム組成物。
【請求項９】
現像ロール，帯電ロール，転写ロール，給紙ロール，クリーニングブレード，帯電ブレード，層形成ブレードおよび転写ベルトのいずれか一つの電子写真装置用部材であって、請求項１〜８のいずれか一項に記載の硬化性ゴム組成物を用いたことを特徴とする電子写真装置用部材。
【発明の詳細な説明】
【０００１】
【発明の属する技術分野】
本発明は、現像ロール，帯電ロール，転写ロール，給紙ロール，クリーニングブレード，帯電ブレード，層形成ブレード等の電子写真用部材に用いられる電子写真装置用部材用硬化性ゴム組成物およびそれを用いた電子写真装置用部材に関するものである。
【０００２】
【従来の技術】
複写機，プリンター，ファクシミリ等の電子写真装置に用いられる、現像ロール，帯電ロール，転写ロール等のロールとしては、例えば、軸体の外周にベースゴム層が形成され、さらにその外周に中間層や表層が形成されたものが用いられている。上記ベースゴム層の形成材料としては、例えば、エチレン−プロピレン−ジエン共重合ゴム（ＥＰＤＭ），ブタジエンゴム，イソプレンゴム，アクリロニトリル−ブタジエンゴム（ＮＢＲ），スチレン−ブタジエン共重合ゴム（ＳＢＲ）等のジエン系ポリマーが好ましく用いられ、さらに、ロールの圧縮永久歪み特性向上のために、上記ジエン系ポリマーと、ヒドロシリル硬化剤とを含有してなるゴム組成物を、本出願人は提案している（特開２０００−３２９１３６号公報）。ところで、上記提案のゴム組成物を用いてベースゴム層を成形する際には、ベースゴム層成形用のロール型内部の温度を、１００℃以上の高温条件に設定する必要がある。すなわち、上記ベースゴム層成形時におけるヒドロシリル反応に必要な触媒活性（Ｐｔによる）を生起させるために、１００℃以上の高温条件が必要だからである。
【０００３】
【発明が解決しようとする課題】
しかしながら、上記のように１００℃以上の高温条件に設定するには、ロール型の寸法精度や温度制御を厳密に行う必要があるため、設備が大掛かりになったり、電力消費も大きくなり、簡易的に成形作業が行えないといった問題がある。
【０００４】
本発明は、このような事情に鑑みなされたもので、常温架橋することができ、圧縮永久歪み特性に優れ、かつ型の転写性に優れた電子写真装置用部材用硬化性ゴム組成物およびそれを用いた電子写真装置用部材の提供をその目的とする。
【０００５】
【課題を解決するための手段】
上記の目的を達成するため、本発明は、現像ロール，帯電ロール，転写ロール，給紙ロール，クリーニングブレード，帯電ブレード，層形成ブレードおよび転写ベルトのいずれか一つの電子写真装置用部材に用いられる硬化性ゴム組成物であって、イソプレンゴムもしくはイソプレン−ブタジエン共重合ゴムからなる分子鎖に、下記の珪素原子含有基（Ａ）が少なくとも１つ結合されてなる不飽和ポリマーを主成分とする電子写真装置用部材用硬化性ゴム組成物を第１の要旨とし、これを用いてなる上記特定の電子写真装置用部材を第２の要旨とする。
（Ａ）水酸基または加水分解性基が結合された珪素原子を有し、シロキサン結合を形成することにより架橋しうる珪素原子含有基。
【０００６】
すなわち、本発明者らは、前記課題を解決すべく、鋭意研究を重ねた。その結果、電子写真装置用部材用硬化性ゴム組成物の主成分として、イソプレンゴムもしくはイソプレン−ブタジエン共重合ゴムからなる分子鎖に、上記特定の珪素原子含有基が少なくとも１つ結合されてなる不飽和ポリマーを用いると、空気中の水分によって硬化することができるため、常温（０〜５０℃程度）であっても架橋することができ、さらに、脱型時における型の転写性にも優れ、圧縮永久歪み特性に優れたゴム硬化物が得られるようになるため、所期の目的を達成できることを突き止め、本発明に到達した。
【０００７】
【発明の実施の形態】
つぎに、本発明の実施の形態について説明する。
【０００８】
本発明の電子写真装置用部材用硬化性ゴム組成物は、現像ロール，帯電ロール，転写ロール，給紙ロール，クリーニングブレード，帯電ブレード，層形成ブレードおよび転写ベルトのいずれか一つの電子写真装置用部材に用いられる硬化性ゴム組成物であって、イソプレンゴムもしくはイソプレン−ブタジエン共重合ゴムからなる分子鎖に、特定の珪素原子含有基が少なくとも１つ結合されてなる不飽和ポリマーを主成分とするものである。なお、本発明において、「主成分」とは、本発明の電子写真装置用部材用硬化性ゴム組成物を構成する主たる成分のことであって、組成物の特性に大きな影響を与えるもののことを意味し、全体が主成分のみからなる場合も含まれる。
【０００９】
上記特定の珪素原子含有基とは、水酸基または加水分解性基が結合された珪素原子を有し、シロキサン結合を形成することにより架橋しうる珪素原子含有基をいい、例えば、下記の一般式（１）で表される基があげられる。
【００１０】
【化２】
0003985477.tif 000002
【００１１】
上記一般式（１）において、Ｘは、水酸基または加水分解性基を示し、Ｘが２つ以上存在するとき、それらは同一であっても異なっていてもよい。そして、ａは０〜３の整数を示し、ｂは０〜２の整数を示し、さらに、ｎは０〜１９の整数を示す。また、ｎ個の繰り返し単位におけるｂ同士は、同一であっても異なっていてもよい。なお、上記式において、｛ａ＋（ｂの総和）｝≧１の関係を満たす。また、式中、Ｒ1 およびＲ2 は、いずれも、炭素数１〜２０のアルキル基、炭素数６〜２０のアリル基、炭素数７〜２０のアラルキル基または（Ｒ’）3 ＳｉＯ−で示されるトリオルガノシロキシ基((Ｒ’は炭素数１〜２０の１価の炭化水素基であり、３つのＲ’は同一であっても異なっていてもよい))を示し、Ｒ1 またはＲ2 が２つ以上存在するとき、それらは同一であっても異なっていてもよい。
【００１２】
上記Ｘが加水分解性基を示している場合、その加水分解性基としては、特に限定されるものではなく、例えば、水素原子、ハロゲン原子、アルコキシ基、アシルオキシ基、ケトキシメート基、アミノ基、アミド基、酸アミド基、アミノオキシ基、メルカプト基、アルケニルオキシ基等があげられる。なかでも、水素原子、アルコキシ基、アシルオキシ基、ケトキシメート基、アミノ基、アミド基、アミノオキシ基、メルカプト基およびアルケニルオキシ基が好ましく、加水分解性がマイルドで取扱い易いという観点から、アルコキシ基が特に好ましい。また、上記Ｘが水酸基を示している場合、臭気が少ないため、より好ましい。
【００１３】
上記Ｘで示される加水分解性基や水酸基は、１個の珪素原子に１〜３個の範囲で結合することができ、〔ａ＋（ｂの総和）〕は１〜５の範囲が好ましい。加水分解性基や水酸基が、上記一般式（１）中に２個以上結合する場合には、それらは同一であってもよく、異なっていてもよい。
【００１４】
上記一般式（１）における珪素原子は１個でもよく、２個以上であってもよいが、シロキサン結合等により連結された珪素原子の場合には、２０個程度まであってもよい。特に、下記の一般式（２）で表される基となるもの〔上記一般式（１）において、ｎの値が０〕は、入手容易性の点から好ましい。
【００１５】
【化３】
0003985477.tif 000003
【００１６】
また、上記一般式（１）におけるＲ1 およびＲ2 の具体例としては、例えば、メチル基，エチル基等のアルキル基、シクロヘキシル基等のシクロアルキル基、フェニル基等のアリル基、ベンジル基等のアラルキル基、（Ｒ’）3 ＳｉＯ−で示されるトリオルガノシロキシ基〔Ｒ’は、メチル基，フェニル基等である〕等があげられる。なかでも、メチル基がより好ましい。
【００１７】
前記珪素原子含有基は、不飽和ポリマー１分子中に少なくとも１個、好ましくは１．１〜５個存在するのがよい。すなわち、分子中に含まれる上記珪素原子含有基の数が１個未満になると、硬化性が不充分となり、良好なゴム弾性を発現し難くなるためである。
【００１８】
上記珪素原子含有基は、不飽和ポリマー分子鎖の末端に存在してもよく、内部に存在してもよく、あるいは両方に存在してもよい。特に、珪素原子含有基が分子鎖末端に存在する場合には、最終的に形成される硬化物に含まれる不飽和ポリマー成分の有効網目鎖量が多くなるため、高強度で高伸びのゴム状硬化物が得られ易くなる等の点から好ましい。
【００１９】
前記特定の不飽和ポリマーの骨格をなす重合体としては、イソプレンゴム，イソプレン−ブタジエン共重合ゴムが用いられる。これらは単独であるいは二種以上併せて用いられる。
【００２０】
また、上記骨格をなす重合体は、スチレンから誘導される構造単位を有するものであると、成形精度がさらに向上し、得られる成形架橋体を低硬度化できるため、より好ましい。このとき、上記スチレンは、置換基を有していてもよい。上記置換基としては、アルキル基が好ましく、より好ましくは、メチル基、エチル基、プロピル基、イソプロピル基、ブチル基、イソブチル基、ｓｅｃ−ブチル基、ｔｅｒｔ−ブチル基等の炭素数１〜５のアルキル基である。そして、スチレンから誘導される構造単位を有する不飽和ポリマーとしては、具体的には、イソプレン−スチレン共重合ゴム、ブタジエン−イソプレン−スチレン共重合ゴム等があげられる。
【００２１】
上記特定の不飽和ポリマーは、例えば、つぎのようにして得られる。すなわち、まず、末端もしくは主鎖中に水酸基や無水物基等の官能基を有する所定のポリマーに、上記官能基に対して反応性を示す活性基および不飽和基を有する有機化合物を反応させ、反応生成物を得る。そして、上記反応生成物に、加水分解性基を有するヒドロシランを、触媒により作用させ、ヒドロシリル化することにより、上記特定の不飽和ポリマーを得ることができる。
【００２２】
また、上記特定の不飽和ポリマーは、この方法以外にも、例えばつぎのようにしても、得ることができる。すなわち、まず、ジエンポリマー合成時に、下記の構造式（イ）〜（ハ）で表される構造単位を分子鎖中に部分的につくり、上記構造式（イ）〜（ハ）中のビニル基に対し、加水分解性を有するヒドロシランを触媒により作用させ、ヒドロシリル化することにより、上記特定の不飽和ポリマーを得ることができる。この場合、添加するヒドロシランの量を制御することで、加水分解反応基数を制御でき、架橋密度を自由に変えることができる。
【００２３】
【化４】
0003985477.tif 000004
【００２４】
上記触媒としては、架橋反応に対し触媒機能を発揮できるものであれば特に限定はなく、例えば、塩化白金酸、塩化白金酸とアルコール，アルデヒド，ケトン等との錯体、白金／ビニルシロキサン錯体、白金／オレフィン錯体、白金／ホスファイト錯体、白金，アルミナ，シリカ，カーボンブラック等の担体に固体白金を担持させたもの等があげられる。また、白金化合物以外の触媒としては、パラジウム化合物、ロジウム化合物、イリジウム化合物、ルテニウム化合物等があげられる。これらは単独でもしくは２種以上併せて用いられる。
【００２５】
また、本発明の電子写真装置用部材用硬化性ゴム組成物には、シラノール縮合反応を促進するシラノール縮合触媒を配合すると、硬化スピードを上げることができるため、好ましい。上記シラノール縮合触媒としては、従来公知のものが用いられ、例えば、テトラブチルチタネート，テトラプロピルチタネート等のチタン酸エステル、ジブチル錫ジラウレート，ジブチル錫マレエート，ジブチル錫ジアセテート，オクチル酸錫，ナフテン酸錫等の錫カルボン酸塩類、ジブチル錫オキサイドとフタル酸エステルとの反応物、ジブチル錫ジアセチルアセトナート，アルミニウムトリアセチルアセトナート，アルミニウムトリエチルアセトアセテート，ジイソプロポキシアルミニウムエチルアセトアセテート等の有機アルミニウム化合物類、ジルコニウムテトラアセチルアセトナート，チタンテトラアセチルアセトナート等のキレート化合物類、オクチル酸鉛、ラウリルアミン，ブチルアミン，オクチルアミン，ジブチルアミン，モノエタノールアミン，ジエタノールアミン，トリエタノールアミン，ジエチレントリアミン，トリエチレンテトラミン，オレイルアミン，シクロヘキシルアミン，ベンジルアミン，ジエチルアミノプロピルアミン，キシレンジアミン，トリエチレンジアミン，グアニジン，ジフェニルグアニジン，２．４．６−トリ（ジメチルアミノメチル）フェノール，モルホリン，Ｎ−メチルモルホリン，２−エチル−４−メチルイミダゾール，１．８−ジアザビシクロ（５．４．０）ウンデセン−７（ＤＢＵ）等のアミン系化合物あるいはこれらのカルボン酸等との塩、過剰のポリアミンと多塩基類とから得られる低分子量ポリアミド樹脂、過剰のポリアミンとエポキシ化合物との反応生成物、アミノ基を有するシランカップリング剤，例えばγ−アミノプロピルトリメトキシシラン，Ｎ−（β−アミノエチル）アミノプロピルメチルジメトキシシラン等のシラノール縮合触媒、さらには他の酸牲触媒、塩基性触媒等の公知のシラノール縮合触媒等があげられる。なお、これらは単独で用いてもよく、あるいは二種以上併せて用いてもよい。
【００２６】
そして、本発明の電子写真装置用部材用硬化性ゴム組成物には、前記特定の不飽和ポリマーとともに、液状ポリマーを併用してもよい。特に、前記（Ａ）に示す珪素原子含有基を持たない液状天然ゴム、液状エチレン−プロピレン−ジエンゴム、液状アクリロニトリルブタジエンゴム、液状アクリル系エラストマー、液状ポリエステル、液状ポリエーテル、液状ポリイソブチレンといった液状ポリマーは、極性を利用してイオン導電化が可能で、また、安価な解重合天然ゴムを用いることで低コスト化にもつながる。なお、これらは単独で用いてもよく、あるいは二種以上併せて用いてもよい。
【００２７】
ここで、液状ゴムとは、室温（２０℃）で液状を示すゴムであって、自重で塑性変形するものをいう。そして、液状ゴムの数平均分子量（Ｍｎ）は、５００〜３００，０００に設定されていることが好ましく、特に好ましくは５，０００〜２５０，０００の範囲である。
【００２８】
さらに、本発明の電子写真装置用部材用硬化性ゴム組成物には、電子導電剤や他のイオン導電剤を併用しても差し支えない。上記電子導電剤としては、例えば、アルミニウム粉末、ステンレス粉末等の金属粉末；ｃ−ＺｎＯ、ｃ−ＴｉＯ2 、ｃ−Ｆｅ3 Ｏ4 、ｃ−ＳｎＯ2 等の導電性金属酸化物；グラファイト、カーボンブラック等の導電性粉末；イオン導電剤としては、リン酸エステル、スルホン酸塩、脂肪族多価アルコール、脂肪族アルコールサルフェート塩等があげられる。これらは単独でもしくは２種以上併せて用いられる。なお、上記「ｃ−」とは、導電性を有するという意味である。
【００２９】
なお、本発明の電子写真装置用部材用硬化性ゴム組成物には、上記各成分に加えて、シリカ，石英，炭酸カルシウム，タルク，マイカ等の充填剤や、可塑剤、架橋促進剤、架橋遅延剤、酸化防止剤等を適宜配合してもよい。
【００３０】
本発明の電子写真装置用部材用硬化性ゴム組成物は、例えば、つぎのようにして調製することができる。すなわち、まず、先に述べたように上記特定の不飽和ポリマーを調製する。また、必要に応じて、シラノール縮合触媒や溶剤等の他の成分を、上記調製された不飽和ポリマー中に添加し、これらをニーダー、バンバリーミキサー等の混練機を用いて混練することにより、目的とする硬化性ゴム組成物を得ることができる。そして、この電子写真装置用部材用硬化性ゴム組成物は、例えば、プレス成形等によりシート状に加工したり、型成形したり、また、アプリケーターにより製膜して用いられる。
【００３１】
また、このようにして得られた本発明の電子写真装置用部材用硬化性ゴム組成物は、現像ロール、帯電ロール、転写ロールまたは給紙ロールのベースゴム層形成材料として好適に用いられる。さらに、クリーニングブレード、帯電ブレード、層形成ブレードおよび転写ベルトの形成材料としても用いることができる。なお、本発明の液状ゴム組成物は、不飽和ポリマーを主成分としているため、空気中の酸素に侵されやすい。そのため、例えば、本発明の電子写真装置用部材用硬化性ゴム組成物を現像ロールのベースゴム層に用いる場合、その層の上に、さらに、コーティング層（表層）を設け、直接空気に触れないようにすると、好ましい。
【００３２】
つぎに、実施例について比較例と併せて説明する。
【００３３】
まず、実施例および比較例に先立って、以下に示すポリマーＡ〜Ｃを調製した。
【００３４】
＜ポリマーＡ＞
３，４結合を６％含有するイソプレンゴム（クラプレンＬＩＲ３０、クラレ社製）１００ｇと、トルエン５０ｇとを、１リットルの４ツ口フラスコに計量し、１００℃温度下で１時間減圧脱水した。ついで、これに、窒素雰囲気下にて塩化白金酸１００μＬ（０．２ｍｏｌ／Ｌキシレン溶液）を添加し、７０℃の温度下で攪拌しながら、メチルジメトキシシラン（ＳＩＭ６５０８．０、アズマックス社製）３．７４ｇを滴下し、８時間攪拌し反応させることにより、ポリマーＡを調製した。ＮＭＲにより、上記ポリマーＡの反応性珪素基の量を測定したところ、変性前のイソプレンゴムにおける３，４結合の４０％が、下記の式（３）に示す反応基となっていた。
【００３５】
【化５】
0003985477.tif 000005
【００３６】
＜ポリマーＢ＞
１，２結合を９％含有するイソプレン−ブタジエン共重合体（クラプレンＬＩＲ３９０、クラレ社製）〔イソプレン：ブタジエン＝１０：９０（質量比）〕１００ｇと、トルエン５０ｇとを、１リットルの４ツ口フラスコに計量し、１００℃温度下で１時間減圧脱水した。ついで、これに、窒素雰囲気下にて塩化白金酸１００μＬ（０．２ｍｏｌ／Ｌキシレン溶液）を添加し、７０℃の温度下で攪拌しながら、メチルジエトキシシラン（ＳＩＭ６５０６．０、アズマックス社製）４．４ｇを滴下し、５時間攪拌し反応させることにより、ポリマーＢを調製した。ＮＭＲにより、上記ポリマーＢの反応性珪素基の量を測定したところ、変性前のイソプレン−ブタジエン共重合体における１，２結合の２０％が、下記の式（４）に示す反応基となっていた。
【００３７】
【化６】
0003985477.tif 000006
【００３８】
＜ポリマーＣ＞
３，４結合を５．４％含有するイソプレン−スチレン共重合体（クラプレンＬＩＲ３１０、クラレ社製）〔イソプレン：スチレン＝９０：１０（質量比）〕１００ｇと、トルエン５０ｇとを、１リットルの４ツ口フラスコに計量し、１００℃温度下で１時間減圧脱水した。ついで、これに、窒素雰囲気下にて塩化白金酸１００μＬ（０．２ｍｏｌ／Ｌキシレン溶液）を添加し、７０℃の温度下で攪拌しながら、メチルジメトキシシラン（ＳＩＭ６５０８．０、アズマックス社製）３．２０ｇを滴下し、８時間攪拌し反応させることにより、ポリマーＣを調製した。ＮＭＲにより、上記ポリマーＣの反応性珪素基の量を測定したところ、変性前のイソプレン−スチレン共重合体における３，４結合の４０％が、下記の式（５）に示す反応基となっていた。
【００３９】
【化７】
0003985477.tif 000007
【００４０】
【実施例１】
上記ポリマーＡ１００部と、ジブチル錫ジラウレート２部と、ラウリルアミン１部とを混合し、液状ゴム組成物を調製した。
【００４１】
【実施例２】
上記ポリマーＢ１００部と、ジブチル錫ジラウレート２部と、ラウリルアミン１部とを混合して液状ゴム組成物を調製した。
【００４２】
【実施例３】
上記ポリマーＣ１００部と、ジブチル錫ジラウレート２部と、ラウリルアミン１部とを混合して液状ゴム組成物を調製した。
【００４３】
【比較例１】
ブタジエンゴム（クラプレンＬＩＲ３００）１００部と、ヒドロシリル硬化剤（ＴＳＦ４８４、ＧＥ東芝シリコーン社製）５部と、アセチレンアルコール（ＤＭＨＯ、和光純薬社製）０．０５部と、ヒドロシリル化触媒（Ｈ2 ＰｔＣｌ2 ）３０ｐｐｍとを混合して液状ゴム組成物を調製した。
【００４４】
【比較例２】
イソプレンゴム（クラプレンＬＩＲ３０）１００部と、ヒドロシリル硬化剤（ＴＳＦ４８４）５部と、アセチレンアルコール（ＤＭＨＯ）０．０５部と、ヒドロシリル化触媒（Ｈ2 ＰｔＣｌ2 ）３０ｐｐｍとを混合して液状ゴム組成物を調製した。
【００４５】
【比較例３】
イソプレン−ブタジエン共重合体（クラプレンＬＩＲ３９０）１００部と、ヒドロシリル硬化剤（ＴＳＦ４８４）５部と、アセチレンアルコール（ＤＭＨＯ）０．０５部と、ヒドロシリル化触媒（Ｈ2 ＰｔＣｌ2 ）３０ｐｐｍとを混合して液状ゴム組成物を調製した。
【００４６】
【比較例４】
イソプレン−スチレン共重合体（クラプレンＬＩＲ３１０）１００部と、ヒドロシリル硬化剤（ＴＳＦ４８４）５部と、アセチレンアルコール（ＤＭＨＯ）０．０５部と、ヒドロシリル化触媒（Ｈ2 ＰｔＣｌ2 ）３０ｐｐｍとを混合して液状ゴム組成物を調製した。
【００４７】
【比較例５】
イソプレン−スチレン共重合体（クラプレンＬＩＲ３１０）１００部と、液状ＮＢＲ（ＪＳＲ  Ｎ２８０）３０部と、アセチレンアルコール（ＤＭＨＯ）０．０５部と、ヒドロシリル化触媒（Ｈ2 ＰｔＣｌ2 ）３０ｐｐｍとを混合して液状ゴム組成物を調製した。
【００４８】
【比較例６】
イソプレン−ブタジエン共重合体（クラプレンＬＩＲ３１０）１００部と、解重合天然ゴム（ＤＰＲ）３０部と、アセチレンアルコール（ＤＭＨＯ）０．０５部と、ヒドロシリル化触媒（Ｈ2 ＰｔＣｌ2 ）３０ｐｐｍとを混合して液状ゴム組成物を調製した。
【００４９】
【比較例７】
比較例１における液状ゴム組成物中に、さらに、酸性カーボン（ＭＡ１４）１５部を加えて混合し、液状ゴム組成物を調製した。
【００５０】
このようにして得られた実施例品および比較例品の液状ゴム組成物を用いて、下記の基準に従い、各特性の比較評価および測定を行った。これらの結果を後記の表１〜表２に併せて示した。
【００５１】
〔架橋時間〕
得られた液状ゴム組成物を用いて厚み２ｍｍのシートを成形するに際し、４０℃×８５％ＲＨの条件下における架橋時間を測定した。
【００５２】
〔型の転写性〕
得られた液状ゴム組成物を、ロールに対しては、軸体である芯金（直径１０ｍｍ、ＳＵＳ３０４製）をセットした射出成形用金型（ロール型）内に充填し、架橋を行い、その後、脱型して、軸体の外周面に沿ってベースゴム層が形成されたベースロールを作製した。ブレードやベルトに対しては、アプリケーターを用いて作製し架橋を行った。そして、上記ベースゴム層（あるいは、ブレードやベルト）を目視により評価した。評価結果は、以下のように表示した。
○：表面に凹みや膨れ等の成形不良が生じず、外径の再現性が良好
×：成形不良が生じ、外径の再現性が悪い
【００５３】
〔硬度〕
ＪＩＳ  Ｋ  ６２５３に準じ、タイプ  Ａによる上記ベースゴム層の硬度を測定した。
【００５４】
〔圧縮永久歪み〕
上記ベースゴム層の圧縮永久歪みを、ＪＩＳ  Ｋ  ６２６２に準じ、温度７０℃、試験時間２２時間、圧縮率２５％の条件で測定した。この測定値が、５％以下であれば圧縮永久歪みが非常に良好であるが、８％以下であれば使用上問題はない。
【００５５】
〔電気抵抗、電気抵抗の均一性〕
ＪＩＳ  Ｋ  ６９１１に準じ、１ｍｍ2 の電極を用いて、上記ベースゴム層の電気抵抗を１０点測定し、その中央点（小さい方から５番目）を表示した。他方、電気抵抗の最大値と最小値とのばらつきを、桁数で表示した（電気抵抗の均一性）。
【００５６】
【表１】
0003985477.tif 000008
【００５７】
【表２】
0003985477.tif 000009
【００５８】
上記表１〜表２の結果から、全実施例品は、すべての特性において良好であることがわかる。これに対して、全比較例品は、常温（４０℃×８５％ＲＨ）条件下では架橋しにくいことがわかる（特に、比較例５〜７品は架橋しなかった）。また、比較例１〜４品の架橋物は、低硬度ではあるものの、実施例品に比べ圧縮永久歪みが大きく、電気抵抗にもばらつきがみられる（比較例５〜７品は架橋しなかったため、測定不能）。しかも、比較例１〜４品は、架橋が充分に終わってないため、脱型性が悪く、型の転写性の評価が劣っていることがわかる。
【００５９】
また、実施例１〜３品の液状ゴム組成物は、給紙ロールおよびクリーニングブレードの形成材料として用いると、低硬度であり、圧縮永久歪みも小さく、実用上優れたものが得られた。さらに、これらの液状ゴム組成物は、導電性を付与すると、給紙ロールおよびクリーニングブレードの形成材料以外にも、現像ロール，帯電ロール，転写ロール，転写ベルトの形成材料としても、好適に用いることができた。これに対し、比較例１〜４品の液状ゴム組成物を形成材料として用いた給紙ロール，クリーニングブレード，現像ロール，帯電ロール，転写ロール，転写ベルトは、実施例品に比べると、架橋不足で粘着性が大きく、圧縮永久歪みが大きい等の理由により、実用上問題が生じた。
【００６０】
【発明の効果】
以上のように、本発明の電子写真装置用部材用硬化性ゴム組成物は、特定の珪素原子含有基が少なくとも１つ結合された不飽和ポリマーを主成分とするものである。そのため、常温で架橋させることができ、型成形における型の転写性にも優れ、さらに、圧縮永久歪み特性に優れたゴム硬化物を得ることができる。
【００６１】
また、上記電子写真装置用部材用硬化性ゴム組成物を、給紙ロール，クリーニングブレード，現像ロール等の電子写真装置用部材の形成材料として用いると、低硬度で圧縮永久歪み特性に優れ、型転写による表面加工性に優れ、実用上優れた物として使用できるという利点がある。